전형 적 인 에폭시 시스템 과 비교 하 여 , 방향 족 폴리에스테르 폴리 올 기반 의 i - PEEP 조성물 은 낮 은 Tg ( < 50 ℃), 높 은 모듈 러스 ( 100 - 200 kpsi ) , 증가 된 총 에너지 흡수 ( 10 - 50 lb . - in . / in 2 ) 및 약간 더 높 은 최종 신율 ( 3 - 10 %) 을 갖 는 유사 한 경질 엘라스토머 ( 쇼어 A 경도 94 - 96 ) 를 제공 한다 . 이 들 i - PEEP 조성물 로부터 의 코팅 은 우수 한 테이 버 마모 ( < 25 mg , 휠 CS - 17 을 사용 한 1 kg 하중 에서 1000 사이클 시 ) 를 나타낸다 . 방향 족 폴리에스테르 폴리 올 에 기초 한 조성물 은 일반 적 으로 비교 적 낮 은 내 충격 성 을 갖 지만 , STEPANPOL ® PC - 1028 - 210 ( 실시 예 7 및 8 ) 로부터 제조 된 조성물 은 이 점 에서 현저히 예외 이 다 . 표 1 에 나타낸 바 와 같이 , LUPRANATE ® M - 10 ( 평균 NCO 관능기 수 : 2 . 3 ) 을 사용 하 여 제조 된 i - PEEP 조성물 은 LUPRANATE ® M - 20 ( 평균 NCO 관능기 수 : 2 . 7 ) 으로 제조 된 유사 한 i - PEEP 조성물 과 비교 할 때 더 큰 인장 강도 를 가진다 . 일반 적 으로 1000 내지 2500 psi 의 범위 내 의 냉간 압연 강 상 의 랩 전단 값 으로 이 들 제형 의 대부분 은 비교 적 우수 한 접착 특성 을 제공 한다 .